(57)【要約】【課題】床材が巾方向に反っていても両面テープによる保持が容易であり、効率良く施工することが可能な上貼りリフォーム用床材を提供する。【解決手段】既設床暖房に用いられる上貼りリフォーム用床材であって、少なくとも化粧材と木質基材とで構成され、巾方向の曲げヤング係数が０．３〜１．５ＧＰａである上貼りリフォーム用床材。本発明の上貼りリフォーム用床材は、表面に床材の長手方向と平行な縦溝を有し、裏面に縦溝の一部または全部に沿うように裏溝が形成されていることが好ましい。【選択図】  図５
2014070329.tif 000002
【特許請求の範囲】
【請求項１】
既設床暖房に用いられる上貼りリフォーム用床材であって、少なくとも化粧材と木質基材とで構成され、巾方向の曲げヤング係数が０．３〜１．５ＧＰａであることを特徴とする上貼りリフォーム用床材。
【請求項２】
厚さが３〜９ｍｍであることを特徴とする請求項１に記載の上貼りリフォーム用床材。
【請求項３】
裏面に前記床材の長手方向と平行な裏溝が形成されていることを特徴とする請求項１または請求項２に記載の上貼りリフォーム用床材。
【請求項４】
表面に前記床材の長手方向と平行な縦溝を有し、前記裏溝が該縦溝の一部または全部に沿うように形成されていることを特徴とする請求項３に記載の上貼りリフォーム用床材。
【発明の詳細な説明】
【技術分野】
【０００１】
本発明は、上貼りリフォーム用床材に係り、特に既設床暖房の床面に上貼りしてリフォームするのに好適な床材に関する。
【背景技術】
【０００２】
一般住宅において、内装の床面をリフォームする場合、既存の床材等を除去した後に新たに床材等を貼り替える方法、および既存の床材の上に新たな床材等を上貼りする方法の２通りの方法が挙げられる。
【０００３】
前者の方法では、既存の床材の撤去作業に多くの手間と時間がかかる上に、撤去作業に伴う廃材が大量に発生するという問題が生じるのに対して、後者の方法では、これらの問題が解消できる利点がある。
【０００４】
既存の床材に新たな床材を上貼りする場合、ステープル等の釘類を用いて新たな床材を既存の床材に固定することが多い。しかしながら、既設床暖房の床面に新たな床材を上貼りする場合は、床下に埋め込んだ温水パイプ等が破損するおそれがあることから、釘類を用いることができない。そのため、新たな床材を既存の床材に対して、両面テープおよび接着剤で固定する必要がある。
【０００５】
特許文献１には、四方端面に本実加工を施した上貼り床材を既設床暖房の床面状に順次平列状に施工することにより既設床暖房をリフォームする方法が開示されている。
【先行技術文献】
【特許文献】
【０００６】
【特許文献１】特開２００７−０５６５６１
【発明の概要】
【発明が解決しようとする課題】
【０００７】
特許文献１に開示された既設床暖房の上貼りリフォーム方法では、本実により嵌合することにより、目隙きや段差などを生じさせることがないとされているが、床材に反りが生じている場合、両面テープでは接着強度が弱いために既設の床面に保持できない。
【０００８】
そこで、本発明は、床材が巾方向に反っていても両面テープによる保持が容易であり、効率良く施工することが可能な上貼りリフォーム用床材を提供することを目的とする。
【課題を解決するための手段】
【０００９】
本発明は、上記の課題を解決するためになされたものであり、下記の上貼りリフォーム用床材を要旨とする。
【００１０】
（１）既設床暖房に用いられる上貼りリフォーム用床材であって、少なくとも化粧材と木質基材とで構成され、巾方向の曲げヤング係数が０．３〜１．５ＧＰａであることを特徴とする上貼りリフォーム用床材。
【００１１】
（２）厚さが３〜９ｍｍであることを特徴とする上記（１）に記載の上貼りリフォーム用床材。
【００１２】
（３）裏面に前記床材の長手方向と平行な裏溝が形成されていることを特徴とする上記（１）または（２）に記載の上貼りリフォーム用床材。
【００１３】
（４）表面に前記床材の長手方向と平行な縦溝を有し、前記裏溝が該縦溝の一部または全部に沿うように形成されていることを特徴とする上記（３）に記載の上貼りリフォーム用床材。
【発明の効果】
【００１４】
本発明によれば、床材の巾方向における剛性を調整することで、床材に巾反りが生じていても両面テープおよび接着剤のみでの接着が確実に行えるようになる。したがって本発明に係る床材は、特に、釘類を用いることができない既設床暖房の上貼りリフォーム用に好適である。
【図面の簡単な説明】
【００１５】
【図１】床材の曲げヤング係数を求めるための曲げ強さ試験を説明する図である。
【図２】荷重とたわみ量との関係の一例を示す図である。
【図３】本発明に係る上貼りリフォーム用床材の一例の断面図である。
【図４】本発明に係る上貼りリフォーム用床材の一例の上面図である。
【図５】施工の概要図である。
【発明を実施するための形態】
【００１６】
本発明に係る上貼りリフォーム用床材は、巾方向すなわち短手方向における剛性を低下させ、曲げヤング係数を０．３〜１．５ＧＰａの範囲に調整したものである。床材の曲げヤング係数の算出方法について、以下に詳細を示す。
【００１７】
図１は、床材の曲げヤング係数を求めるための曲げ強さ試験を説明する図である。なお、試験方法は、ＪＩＳ  Ａ  ５９０８（２００３）に準拠している。図１に示す試験装置において、試験体の表面を上面とし、スパン中央に直交して置いた荷重棒の上に荷重を加え、そのときのたわみ量を測定する。
【００１８】
図２は、通常の合板における、荷重とたわみ量との関係の一例を示す図である。用いた合板は、巾が４０．０ｍｍ、厚さが５．４ｍｍである。なお、スパンは２８０ｍｍとした。図２から、曲げ強さ試験において、荷重とたわみ量との間には、原点からＡ点までの間で曲線的に、Ａ点からＢ点までの間で直線的に、そしてＢ点から破断点であるＣ点までの間で再度曲線的に変化する傾向が認められる。床材の曲げヤング係数は、Ａ点およびＢ点の間の任意の範囲における傾きから算出する。なお、以下の説明において、図中のＡ−Ｂ間を比例域とよぶ。以下に、具体的な算出例を説明する。
【００１９】
曲げヤング係数Ｅ（ＧＰａ）は、下記の（ｉ）式によって算出することができる。
2014070329.tif 000003
ただし、上記式中の各記号の意味は以下の通りである。
ΔＰ：比例域における任意の範囲での荷重の変化量（Ｎ）
Ｌ：スパン（ｍｍ）
ｂ：試験体の巾（ｍｍ）
ｈ：試験体の厚さ（ｍｍ）
Δｙ：比例域における任意の範囲でのたわみ量の変化量（ｍｍ）
【００２０】
ここで、比例域における任意の範囲での荷重およびたわみ量の変化量の比は、その範囲でのグラフの傾きから算出するのが良い。図２の例においては、概ね、荷重が５Ｎから１５０Ｎ程度の範囲において、比例関係が認められる。そこで、５Ｎから１５０Ｎまでの範囲において近似直線を引き、その傾き、すなわちΔＰ／Δｙを算出したところ、１２．９（Ｎ／ｍｍ）となった。そして、この例におけるその他の試験条件である、Ｌ＝２８０ｍｍ、ｂ＝４０．０ｍｍ、ｈ＝５．４ｍｍ、を上記（ｉ）式に代入したところ、Ｅ＝１１．２（ＧＰａ）という結果が得られた。
【００２１】
なお、上述のように、比例域における荷重とたわみ量との間における線形近似直線の傾きは、任意の範囲において算出すれば良い。上記の計算例では、荷重が５〜１５０Ｎの範囲において算出したが、その他、例えば、５〜５０Ｎ、５〜１００Ｎ、５０〜１００Ｎ、または５０〜１５０Ｎなどにおいて算出しても良い。これらの例の全てにおいて、近似直線の相関係数は０．９９５以上であった。また、それぞれの範囲において算出した曲げヤング係数Ｅのばらつきは、相対標準偏差（ＲＳＤ：％）において３％以下となり、どの区間で傾きを算出しても計算値にほとんど差がないことが分かった。
【００２２】
上述のように、本発明に係る上貼りリフォーム用床材は、両面テープおよび接着剤のみで既設床暖房の床面に確実に接着させられるよう、剛性を低下させ、曲げヤング係数で０．３〜１．５ＧＰａの範囲に調整する必要がある。なお、巾方向の曲げヤング係数は０．５ＧＰａ以上であるのが好ましく、１．２ＧＰａ以下であるのが好ましい。
【００２３】
本発明における床材は、少なくとも化粧材と木質基材とで構成される構造を有する。化粧材については特に制限はないが、突き板、挽き板、樹脂シート、樹脂含浸紙、印刷紙等が例示できる。上記の化粧材のなかでも、特に巾反りを生じやすい突き板を化粧材として用いた場合において、本発明の巾方向の剛性を低下させることによって両面テープおよび接着剤のみで既設床暖房の床面に確実に接着するという効果が発揮されやすい。また、木質基材についても特に制限はないが、合板、ＭＤＦ、ＨＤＦ等の木質繊維材、無垢材、パーティクルボード等の集成材、またはこれらの組み合わせを適宜使用できる。
【００２４】
また、本発明に係る床材は、既設床暖房の上貼りリフォーム用に用いられるものである。既設床暖房の構造については特に制限はないが、本上貼りリフォーム用床材は、床材および放熱部を備える床暖房に好適に用いることができる。既設床暖房の床材としては、突き板、挽き板、樹脂シート、樹脂含浸紙、印刷紙等の化粧材と、合板、木質繊維材、無垢材、集成材、またはこれらの組み合わせからなる基材とで構成される床材が例示できる。放熱部としては、温水パイプが配置された温水式のもの、電熱線または面状発熱体が配置された電気式のものが挙げられる。
【００２５】
本発明の上貼りリフォーム用床材の厚さについては特に制限はないが、薄すぎると剛性が著しく低くなり、化粧材貼付時の反りが大きく生産が困難となる。一方、厚すぎると既設床暖房の床面に敷設する際、床暖房の効果を損なうおそれがある。したがって、床材の厚さは、３〜９ｍｍの範囲とするのが好ましい。床材の厚さは、４ｍｍ以上であるのがより好ましく、７ｍｍ以下であるのがより好ましい。
【００２６】
また、床材の大きさについても特に制限はなく、例えば、巾が１４５、１５０、３００、３０３ｍｍ、長さが９０９、１８１８ｍｍのものを用いることができる。また、本発明に係る床材同士は本実によって接合するのが好ましい。
【００２７】
本発明において、床材の巾方向の剛性を低下させる方法について、特に制限は設けないが、裏面に床材の長手方向と平行な裏溝を形成することによって、巾方向の曲げヤング係数を所定の値に調整することができるようになる。
【００２８】
裏溝の形状については特に制限はないが、例えば、長方形、台形、Ｖ字形、Ｕ字形、Ｒ字形または直線と曲線とを組み合わせた形状等の断面形状とすることができる。また、溝の幅についても、所定の曲げヤング係数が得られるように適宜調整すれば良く、例えば、１〜３ｍｍの範囲とすることができる。
【００２９】
裏溝の深さについても床材の厚さおよび剛性との関係から適宜決定すれば良く、特に制限はないが、床材表面と溝底部との距離が２〜３ｍｍの範囲になるように裏溝を形成するのが好ましい。また、木質基材として５層の合板を用いた場合、裏溝は合板の上から２層目まで形成させるのが望ましい。裏溝を合板の１層目まで形成させると、床材の強度が著しく低下し破損のおそれがある。一方、裏溝を合板の３層目またはそれより下層までしか形成させないと、床材の剛性を十分に低下させることができなくなる。
【００３０】
ここで、床材に裏溝を形成すると、表面に裏溝が映り意匠性を悪化させる場合がある。そのため、本発明における上貼りリフォーム用床材は、表面に床材の長手方向と平行な縦溝を有したものであって、上記の裏溝が縦溝に沿うように形成されているのが好ましい。図３に、本発明に係る上貼りリフォーム用床材の一例の断面図を示す。また、図４に、本発明に係る上貼りリフォーム用床材の一例の上面図を示す。
【００３１】
図３および４には、３枚はぎの床材の例を示しているが、２枚はぎ、４枚はぎ、またはそれ以上のはぎ数の床材であっても良い。また、図４に示すように、必要に応じて床材の短手方向に横溝を形成しても良い。
【００３２】
縦溝および横溝の形状については特に制限はないが、例えば、Ｒ溝、Ｖ溝または曲線と直線とを組み合わせた形状等、床材に通常採用される溝形状とすることができる。
【００３３】
上記の裏溝は、縦溝に沿うように形成するのが好ましいが、縦溝の全部に沿うように形成しても良いし、複数の縦溝を有する場合、その一部に沿うように形成しても良い。また、床材の表面に裏溝が映らないようにするためには、裏溝は、巾が縦溝の巾以下となるようにし、縦溝の存在する領域に一致するように裏面側に形成するのが好ましい。
【００３４】
以下、実施例によって本発明をより具体的に説明するが、本発明はこれらの実施例に限定されるものではない。
【実施例１】
【００３５】
厚さ約０．３ｍｍの化粧単板、約０．５ｍｍ硬質パワーシート、約５．５ｍｍの合板、約０．３ｍｍの裏単板および約０．０５ｍｍのバッカー紙を順次積層して接合し、厚さが６．５ｍｍ程度で、長さ１８１８ｍｍ、巾３０３ｍｍの床材を１６個作製した。Ｎｏ．１〜８の床材は、長手方向と平行な巾約１．５ｍｍ、深さ３．９ｍｍの長方形の裏溝を加工した。一方、Ｎｏ．９〜１６の床材には裏溝を加工しなかった。
【００３６】
それぞれの床材から、長さ方向が４０ｍｍ程度になるように切断し、曲げ強さ試験用の試験体とした。そして、図１に示す曲げ強さ試験装置を用いて、荷重とたわみ量との関係を測定し、上記の（ｉ）式に基づき、床材の巾方向における曲げヤング係数を求めた。なお、スパンＬは２８０ｍｍである。試験条件および曲げヤング係数の算出結果を表１に示す。
【００３７】
【表１】
2014070329.tif 000004
【００３８】
表１において、試験体の巾ｂは、切断した後の床材の長さ方向に対応する。また、表中の比例域における傾きは、上述のように、直線が認められる範囲を比例域と認定した後、その範囲での近似直線から求めた傾きである。
【００３９】
表１に示すように、Ｎｏ．１〜８は、曲げヤング係数Ｅが本発明で規定する範囲を満足する本発明に係る床材であり、Ｎｏ．９〜１６は、曲げヤング係数Ｅが本発明の規定から外れる比較例の床材である。それぞれの床材を用いて、既設の床暖房の床面に上貼り施工を行った。
【００４０】
図５は、施工の概要図を示した図である。図５に示すように床材には本実加工が施されている。施工に際し、既存の床面に接着剤および両面テープを塗布する。両面テープは、上貼りリフォーム用床材の長手方向と平行な方向に貼着しており、図５に示すように、雄実側に貼った。
【００４１】
上述のような施工において、本発明例であるＮｏ．１〜８の床材は両面テープにより容易に接着することが可能であり施工性が良好であったのに対して、比較例であるＮｏ．９〜１６の床材は、剛性が高いため、巾反りの影響で両面テープによって十分に保持することができず、施工性が劣る結果となった。
【産業上の利用可能性】
【００４２】
本発明によれば、床材の巾方向における剛性を調整することで、床材に巾反りが生じていても両面テープおよび接着剤のみでの接着が確実に行えるようになる。したがって本発明に係る床材は、特に、釘類を用いることができない既設床暖房の上貼りリフォーム用に好適である。
【図１】
2014070329.tif 000005
【図２】
2014070329.tif 000006
【図３】
2014070329.tif 000007
【図４】
2014070329.tif 000008
【図５】
2014070329.tif 000009